(57)【要約】【課題】  竹を原料とするセルロースレーヨン繊維から成る不織布の片面ヒ木炭粉黛を塗布、固着して、土温上昇はもちろん抗菌性・通気性に優れ更に生分解性の農業シートを提供する。【解決手段】  竹を原料とするセルロースレーヨン繊維が５０重量％以上を含み、その目付けが１５〜７０ｇ／ｍ２である不織布の片面に木炭粉黛を塗布しただけで、抗菌性、生分解性に優れた農業用シートが得られる。【選択図】  なし【特許請求の範囲】
【請求項１】
竹を原料とするセルロースレーヨン繊維が５０重量％以上を含み、その目付けが１５〜７０ｇ／ｍ２である不織布の片面に木炭粉黛を塗布した農業用シート。
【請求項２】
竹を原料とするセルロースレーヨン繊維が７０重量％以上含む不織布である請求項１記載の農業用シート。
【請求項３】
不職布がスパンレース不織布である請求項１記載の農業用シート。
【請求項４】
木炭が竹、杉、松、うばめ樫および檜から選ばれた一種又は２種からなる粉黛である請求項１記載の農業用シート。
【発明の詳細な説明】
【技術分野】
【０００１】  本発明は抗菌性があり、且つ根温度を高める生分解性農業用シートに関する。
【背景技術】
【０００２】  従来、農業用シートとしては塩ビにカーボンブラックを練り込んだマルチと呼ばれるものが一般的であり，イチゴ，玉ねぎなどの栽培に利用されてきた。しかし塩ビそのものは通気性の無い撥水性のフィルムである為、土温度が晴天時には急激な上昇が見られ根腐れに繋がること、また塩ビには生分解性は無く廃棄物処理としては燃焼させるしかないのであるが，塩ビは低温燃焼でダイオキシンを発生するばかりか難燃性である為その処理に困難を伴っていた。また雨が続いた場合マルチ上でもイチゴなどは腐敗を始め、商品価値を損なうことも多かった。【０００３】  そのため特開平０８−１２６４４０号ではフィルムの代わりに不織布を使用した農業用シートが提案されている。不織布は通気性があり土温管理も容易になったが、逆に大雨時は水はけが悪いなどの欠点があり、農産物が腐蝕されやすいため、ビニールハウス内での使用にとどまっている。
また特開平１１−１０３６９６号では抗菌防機能を有する農業用シートとして有機化合物の金属塩を練り込んだ農業シートが提案されている。しかし安全性を第一義とする農産物に有機化合物の金属塩が使用することは好ましくない。【０００４】  一方竹を原料とするセルロースレーヨン繊維は約７０年前に発明されている。特開平２００１−１１５３４７号ではこれを用いた布帛について提案されている。この竹を用いたセルロースレーヨン繊維は繊維自体に抗菌性を持っていることから特開平２００３−３１０７２１号では抗菌性が提案されている。
【発明の開示】
【発明が解決しようとする課題】
【０００５】  竹を原料とするセルロースレーヨン繊維から成る不織布の片面に木炭粉黛を塗布、固着して、土温上昇はもちろん抗菌性・通気性に優れ更に生分解性の農業シートを提供する。
【課題を解決するための手段】
【０００６】  本発明者らは上記問題点に鑑みて、竹を原料とするセルロースレーヨン繊維から成る不織布の農業シート化を鋭意研究した結果、竹を原料とするセルロースレーヨン繊維が５０重量％以上を含み、その目付けが１５〜７０ｇ／ｍ２である不織布の片面に木炭粉黛を塗布した農業用シートは上記従来欠点を全て排除したことを見出し、本発明を完成させた。
【発明の効果】
【０００７】  本発明の効果としては、地球上で成長サイクルの短い代表的木材である竹をパルプ化してビスコースレーヨン化法で得た竹を原料とするセルロースレーヨン繊維を原料として、農業用シートを工業的容易に作ることが出来ることは産業上極めて大きい。また竹、杉、松、うばめ樫および檜などの木炭は抗菌性に優れているため竹を原料としたセルロースレーヨン繊維の抗菌性を補強するものであるが、いずれの抗菌性も天然性であり極めて安全である。すなわち、本発明の目的は安価で抗菌性、生分解性に優れた竹を原料とするセルロース繊維を使用した不織布に竹、杉、松、うばめ樫および檜からなる木炭粉黛を塗布・固着させた農業用シートを工業的有利に提供することにある。
【発明を実施するための最良の手段】
【０００８】  以下、本発明を詳細に説明する。
本発明における竹を原料とするセルロースレーヨン繊維は特に限定されるものではないその竹を原料とするセルロースレーヨン繊維の不織布に占める割合は５０重量％以上であり、好ましくは７０重量％以上である。竹を原料とするセルロースレーヨン繊維の不織布に占める割合が５０重量％を下回るとたとえ木炭粉黛を併用しても抗菌性が不足するため好ましくない。不織布に使われる他繊維は生分解性の上からレーヨン繊維、木綿及びポリ乳酸繊維が望ましい。
【０００９】  本発明における不織布の種類は特に限定されない。レーヨン繊維が主体である為ニードルパンチ法やスパンレース法が主に使われるが、強度面やコスト的にはスパンレースが好ましい。不織布の目付けは１５〜７０ｇ／ｍ２である。不織布の目付けが１５ｇ／ｍ２より少ないと不織布強度面から好ましくない。不織布の目付けが７０ｇ／ｍ２を超えると各種機能は飽和に達する上にコスト高となり経済的でない。
【００１０】  本発明における不織布の片面に塗布する木炭粉黛の原料は特に限定されない。木炭としてよく使われている竹、杉、松、うばめ樫および檜がコストの点で好ましい。木炭化する際に６００〜８００℃と比較的低温で焼成した木炭を粉黛にした方が抗菌性を生かすためには良い。木炭粒径は２ミクロン以下であれば特に問題はない。木炭粉黛を不織布に付着するにはグラビア印刷などが良い。なお不織布の両面に木炭粉黛を塗布・固着しても何ら差し支えないが、木炭の機能は飽和に達するばかりか、コスト高になりその必要性はない。
【００１１】  本発明の要旨とするところは、竹を原料とするセルロースレーヨン繊維が５０重量％以上を含み、その目付けが１５〜７０ｇ／ｍ２である不織布の片面に木炭粉黛を塗布することを特徴とする農業用シートである。
【００１２】  さらに、竹を原料とするセルロースレーヨン繊維が７０重量％以上含む不織布である。
【００１３】  そして、不織布がスパンレース不織布であるである。
【００１４】  そして、木炭が竹、杉、松、うばめ樫および檜から選ばれた一種又は２種からなる粉黛である。
【実施例】
【００１５】  以下、本発明を実施例によって具体的に説明するが、本発明はこれらの実施例により何ら限定されるものではない。
・実施例▲１▼〜▲５▼、比較例▲１▼〜▲５▼【００１６】  中国産の竹を原料としたビスコースレーヨン繊維（Ａ繊維と称す。繊度１．７デシテックス、繊維長３８ｍｍ）を用い表−１の如く他繊維〔レーヨン繊維：Ｂ繊維、木綿繊維：Ｃ繊維、ラクトロン（ポリ乳酸繊維）：Ｄ繊維、ポリエステル繊維：Ｅ繊維と呼称。いずれも繊度１．７デシテックス、繊維長は３８ｍｍ〕を入れ不織布を作った。【００１７】・生分解性評価
標準コンポスト中に不織布１ｇ入れ５０日間放置した。（分解率８０％以上：○、分解率５０〜８０％：△、分解率５０％以下：×）【００１８】・抗菌性評価
ＪＩＳ  Ｌ  １９０２：２００２法に従った。（１８時間後の菌数が１０６以下：○、１０６〜１０７：△、１０７以上：×初期菌数１０５個）【００１９】・強度
農業用シートとして屋外の畑で６ヶ月間使用した。（損傷がないもの：○、損傷の少しあるもの：△、損傷の著しいもの：×）【００２０】
2005253454.tif 000002
【００２１】  表−１からも明らかなように実施例（▲１▼〜▲８▼）は抗菌性、生分解性、不織布強度も十分あり、農業用シートとして適している。
比較例▲１▼はポリエステル繊維を使用しているため生分解性が好ましくない。比較例▲２▼はレギュラーレーヨン繊維が７０％と多いため抗菌性が良くない。比較例▲３▼はカーボンブラックで不織布を塗布したため抗菌性が不足して好ましくない。比較例▲４▼は不織布目付けが薄い為抗菌性が劣るばかりか不織布強度が欠ける。比較例▲５▼は逆に目付けが大きすぎるため、コスト高になり好ましくない。
【産業上の利用可能性】
【００２２】  農業用シートとして屋外でも屋内でも全ての農作物へ安全に利用できる。